СПОСОБ ПОЛУЧЕНИЯ СВЯЗУЮЩЕГО ДЛЯ ПРЕПРЕГА (ВАРИАНТЫ), СВЯЗУЮЩЕЕ ДЛЯ ПРЕПРЕГА (ВАРИАНТЫ), ПРЕПРЕГ И ИЗДЕЛИЕ

1. Способ получения связующего для препрега, заключающийся в том, что:
1/2
растворяют высокомолекулярную эпоксидную смолу в истинном растворе твердой эпоксидной смолы с параметром растворимости в кетоновом растворителе не менее 23 МПа;
растворяют фосфорсодержащую эпоксидную смолу в кетоновом растворителе;
вводят полученный раствор фосфорсодержащей эпоксидной смолы в смесь из по меньшей мере одной жидкой эпоксидной смолы на основе бис-фенола А;
добавляют в эту смесь латентный отвердитель и ускоритель;
совмещают упомянутый раствор высокомолекулярной эпоксидной смолы с упомянутой смесью из по меньшей мере одной жидкой эпоксидной смолы, фосфорсодержащей эпоксидной смолы, отвердителя и ускорителя, получая в результате упомянутое связующее для препрега.
2. Способ по п.1, в котором в качестве упомянутого истинного раствора твердой эпоксидной смолы используют предварительно измельченную эпоксидную смолу ЭД-8 в концентрации от примерно 25 мас.ч. (массовых частей) до примерно 68 мас.ч. на 100 мас.ч. кетонового растворителя, и перемешивают получаемую массу до полного растворения упомянутой эпоксидной смолы.
3. Способ по п.2, в котором в качестве упомянутой высокомолекулярной эпоксидной смолы используют предварительно измельченную эпоксидную смолу Диапласт, 1 мас.ч. которой добавляют в от примерно 4 мас.ч. до примерно 8 мас.ч. упомянутого истинного раствора твердой эпоксидной смолы и затем непрерывно перемешивают образующуюся смесь до полного растворения эпоксидной смолы Диапласт.
4. Способ по п.3, в котором упомянутое перемешивание проводят со скоростью от примерно 500 до примерно 1200 об/мин в течение по меньшей мере шести часов.
5. Способ по п.1, в котором упомянутая фосфорсодержащая эпоксидная смола в упомянутом растворе в кетоновом растворителе имеет концентрацию от примерно 230 мас.ч. до примерно 900 мас.ч. смолы на 100 мас.ч. растворителя с массовым эпоксидным эквивалентом от примерно 350 г/экв до примерно 450 г/экв и содержанием фосфора от примерно 2,8 мас.% до примерно 6,8 мас.%.
6. Способ по п.1 или 5, в котором упомянутый кетоновый растворитель представляет собой метилэтилкетон или ацетон.
7. Способ по п.5, в котором на примерно 100 мас.ч. предварительно разогретой упомянутой смеси из по меньшей мере одной жидкой эпоксидной смолы добавляют от примерно 42 мас.ч. до примерно 46 мас.ч. упомянутого раствора фосфорсодержащей эпоксидной смолы, от примерно 2 мас.ч. до примерно 8 мас.ч. упомянутого отвердителя и от примерно 0,5 мас.ч. до примерно 2,5 мас.ч. ускорителя.
8. Способ по п.7, в котором в качестве упомянутой по меньшей мере одной жидкой эпоксидной смолы используют эпоксидную смолу ЭД-22, ЭД-20 и(или) ЭД-16.
9. Способ по п.7 или 8, в котором предварительный разогрев упомянутых жидких эпоксидных смол осуществляют до температуры от примерно 50°С до примерно 70°С.
10. Способ по п.1, в котором в качестве упомянутого отвердителя используют порошкообразный отвердитель.
11. Способ получения связующего для препрега, заключающийся в том, что:
1/2
растворяют высокомолекулярную эпоксидную смолу в истинном растворе твердой эпоксидной смолы с параметром растворимости в кетоновом растворителе не менее 23 МПа;
растворяют фосфорсодержащую эпоксидную смолу в кетоновом растворителе;
добавляют в этот раствор фосфорсодержащей эпоксидной смолы латентный отвердитель и ускоритель;
совмещают упомянутый раствор высокомолекулярной эпоксидной смолы с упомянутым раствором фосфорсодержащей эпоксидной смолы с отвердителем и ускорителем, получая в результате упомянутое связующее для препрега.
12. Способ по п.11, в котором в качестве упомянутого истинного раствора твердой эпоксидной смолы используют предварительно измельченную эпоксидную смолу ЭД-8 в концентрации от примерно 25 мас.ч. (массовых частей) до примерно 68 мас.ч. на 100 мас.ч. кетонового растворителя, и перемешивают получаемую массу до полного растворения упомянутой эпоксидной смолы.
13. Способ по п.12, в котором в качестве упомянутой высокомолекулярной эпоксидной смолы используют предварительно измельченную эпоксидную смолу Диапласт, 1 мас.ч. которой добавляют в от примерно 4 мас.ч. до примерно 8 мас.ч. упомянутого истинного раствора твердой эпоксидной смолы и затем непрерывно перемешивают образующуюся смесь до полного растворения эпоксидной смолы Диапласт.
14. Способ по п.13, в котором упомянутое перемешивание проводят со скоростью от примерно 500 до примерно 1200 об/мин в течение по меньшей мере шести часов.
15. Способ по п.11, в котором упомянутая фосфорсодержащая эпоксидная смола в упомянутом растворе в кетоновом растворителе имеет концентрацию от примерно 230 мас.ч. до примерно 900 мас.ч. смолы на 100 мас.ч. растворителя с массовым эпоксидным эквивалентом от примерно 350 г/экв до примерно 450 г/экв и содержанием фосфора от примерно 2,8 мас.% до примерно 6,8 мас.%.
16. Способ по п.11 или 15, в котором упомянутый кетоновый растворитель представляет собой метилэтилкетон или ацетон.
17. Способ по п.11, в котором на примерно 100 мас.ч. предварительно разогретой упомянутой смеси из по меньшей мере одной жидкой эпоксидной смолы добавляют от примерно 42 мас.ч. до примерно 46 мас.ч. упомянутого раствора фосфорсодержащей эпоксидной смолы, от примерно 2 мас.ч. до примерно 8 мас.ч. упомянутого отвердителя и от примерно 0,5 мас.ч. до примерно 2,5 мас.ч. ускорителя.
18. Способ по п.17, в котором в качестве упомянутой по меньшей мере одной жидкой эпоксидной смолы используют эпоксидную смолу ЭД-22, ЭД-20 и(или) ЭД-16.
19. Способ по п.17 или 18, в котором предварительный разогрев упомянутых жидких эпоксидных смол осуществляют до температуры от примерно 50°С до примерно 70°С.
20. Способ по п.11, в котором в качестве упомянутого отвердителя используют порошкообразный отвердитель.
1/2
21. Связующее для препрега, полученное при совмещении раствора высокомолекулярной эпоксидной смолы в истинном растворе твердой эпоксидной смолы с параметром растворимости в кетоновом растворителе не менее 23 МПа и смеси из по меньшей мере одной жидкой эпоксидной смолы с раствором фосфорсодержащей эпоксидной смолы в кетоновом растворителе с добавленными латентным отвердителем и ускорителем.
22. Связующее для препрега по п.21, в котором в качестве упомянутой высокомолекулярной эпоксидной смолы использована предварительно измельченная эпоксидная смола Диапласт, взятая в концентрации 1 мас.ч. на от примерно 4 мас.ч. до примерно 8 мас.ч. упомянутого истинного раствора твердой эпоксидной смолы, в качестве которой использована предварительно измельченная эпоксидная смола ЭД-8 в концентрации от примерно 25 мас.ч. до примерно 68 мас.ч. на 100 мас.ч. растворителя.
23. Связующее для препрега по п.21, в котором упомянутая фосфорсодержащая эпоксидная смола в упомянутом растворе в кетоновом растворителе имеет концентрацию от примерно 230 мас.ч. до примерно 900 мас.ч. смолы на 100 мас.ч. растворителя с массовым эпоксидным эквивалентом от примерно 350 г/экв до примерно 450 г/экв и содержанием фосфора от примерно 2,8 мас.% до примерно 6,8 мас.%.
24. Связующее для препрега по п.21 или 23, в котором упомянутый кетоновый растворитель представляет собой метилэтилкетон или ацетон.
25. Связующее для препрега по п.23, в котором на примерно 100 мас.ч. предварительно разогретой упомянутой смеси из по меньшей мере одной жидкой эпоксидной смолы на основе бис-фенола А добавляют от примерно 42 мас.ч. до примерно 46 мас.ч. упомянутого раствора фосфорсодержащей эпоксидной смолы, от примерно 2 мас.ч. до примерно 8 мас.ч. упомянутого отвердителя и от примерно 0,5 мас.ч. до примерно 2,5 мас.ч. упомянутого ускорителя.
26. Связующее для препрега по п.21, в котором в качестве упомянутой по меньшей мере одной жидкой эпоксидной смолы используют эпоксидную смолу ЭД-22, ЭД-20 и(или) ЭД-16.
27. Связующее для препрега по п.21, в котором предварительный разогрев упомянутых жидких эпоксидных смол осуществляют до температуры от примерно 50°С до примерно 70°С.
28. Связующее для препрега по п.21, в котором упомянутый отвердитель является порошкообразным.
1/2
29. Связующее для препрега, полученное при совмещении раствора высокомолекулярной эпоксидной смолы в истинном растворе твердой эпоксидной смолы с параметром растворимости в кетоновом растворителе не менее 23 МПа и раствора фосфорсодержащей эпоксидной смолы в кетоновом растворителе с добавленными латентным отвердителем и ускорителем.
30. Связующее для препрега по п.29, в котором в качестве упомянутой высокомолекулярной эпоксидной смолы использована предварительно измельченная эпоксидная смола Диапласт, взятая в концентрации 1 мас.ч. на от примерно 4 мас.ч. до примерно 8 мас.ч. упомянутого истинного раствора твердой эпоксидной смолы, в качестве которой использована предварительно измельченная эпоксидная смола ЭД-8 в концентрации от примерно 25 мас.ч. до примерно 68 мас.ч. на 100 мас.ч. растворителя.
31. Связующее для препрега по п.29, в котором упомянутая фосфорсодержащая эпоксидная смола в упомянутом растворе в кетоновом растворителе имеет концентрацию от примерно 230 мас.ч. до примерно 900 мас.ч. смолы на 100 мас.ч. растворителя с массовым эпоксидным эквивалентом от примерно 350 г/экв до примерно 450 г/экв и содержанием фосфора от примерно 2,8 мас.% до примерно 6,8 мас.%.
32. Связующее для препрега по п.29 или 31, в котором упомянутый кетоновый растворитель представляет собой метилэтилкетон или ацетон.
33. Связующее для препрега по п.31, в котором упомянутый раствор фосфорсодержащей эпоксидной смолы введен в предварительно разогретую смесь из по меньшей мере одной жидкой эпоксидной смолы на основе бис-фенола А, после чего в полученный раствор добавлены упомянутые отвердитель и ускоритель.
34. Связующее для препрега по п.33, в котором на примерно 100 мас.ч. смеси из по меньшей мере одной жидкой эпоксидной смолы на основе бис-фенола А добавлено от примерно 42 мас.ч. до примерно 46 мас.ч. упомянутого раствора фосфорсодержащей эпоксидной смолы, от примерно 2 мас.ч. до примерно 8 мас.ч. упомянутого отвердителя и от примерно 0,5 мас.ч. до примерно 2,5 мас.ч. упомянутого ускорителя.
35. Связующее для препрега по п.29, в котором в качестве упомянутой по меньшей мере одной жидкой эпоксидной смолы используют эпоксидную смолу ЭД-22, ЭД-20 и(или) ЭД-16.
36. Связующее для препрега по п.29, в котором предварительный разогрев упомянутых жидких эпоксидных смол осуществляют до температуры от примерно 50°С до примерно 70°С.
37. Связующее для препрега по п.29, в котором упомянутый отвердитель является порошкообразным.
38. Препрег, при изготовлении которого использовано связующее по любому из пп.21-37 или полученное способом по любому из пп.1-20.
39. Изделие, изготовленное с использованием препрега по п.38.